無機質添加成分とするCaOH2消石灰、CaO生石灰、CaCO3炭酸カルシウム、SiO2二酸化珪素、CaSiO3ケイ酸カルシウム、TiO2二酸化チタン、MgO酸化マグネシウムの中から選択された一つ又は複数を含有する無機質塗料を利用することを特徴とする無機質断熱塗料又は無機質断熱塗膜。請求項1に記載の無機質添加成分の一つ又は複数の組み合わせの含有量として、90以上含有する無機質塗料を利用することを特徴とする無機質断熱塗料又は無機質断熱塗膜。断熱成分として組成式CaCO3炭酸カルシウム、10~100μmのセラミック系、フライアッシュ系、ガラス系の中空又は真空のビーズの中から選択された任意の一つ又は複数の組み合わせを含有する無機質塗料を利用することを特徴とする請求項1、請求項2に記載の無機質断熱塗料又は無機質断熱塗膜。請求項3に記載の断熱成分から選択された任意の一つ又は複数の組み合わせの含有量を請求項1に記載の無機質塗料の全添加成分に対して容積比で3~40添加させる無機質塗料を利用することを特徴とする請求項1、請求項2、請求項3に記載の無機質断熱塗料又は無機質断熱塗膜。請求項1に記載の無機質添加成分と請求項3に記載の断熱成分の組み合わせを含有する無機質塗料を利用することを特徴とする請求項1、請求項2、請求項3、請求項4に記載の無機質断熱塗料又は無機質断熱塗膜。請求項1に記載の無機質添加成分を90以上含有し、この全含有量に対して請求項3に記載の断熱成分の添加量を容積比で3~40添加させ、上記2種の合計重量に対して水性無機質塗料を重量比で35~50用いたことによって作られた無機質塗料を利用することを特徴とする請求項1、請求項2、請求項3、請求項4、請求項5に記載の無機質断熱塗料又は無機質断熱塗膜。上記先行特許文献1~4に記載された中空などのビーズを塗料に添加させることにより作られた塗料及び被膜は遮熱の効果としては太陽光を反射させることに頼っている。また、被膜の中に形成されたビーズ層がもった低い熱伝導率を利用して断熱効果を得ているものである。上項述べた太陽光に対する反射は、塗膜の色が白色また淡色の場合において効果的であるが、塗膜を濃色にしたり他の仕上げ塗料によって表面に重ね塗りすることによって反射率が下がったり遮熱効果も半減したりすることより樹脂温度も高くなって中空ビーズ層による断熱効果がほぼ機能しなくなってしまう。この発明の目的は、遮熱効果を発揮する反射だけに特化せず、組成式CaCO3炭酸カルシウムが高い断熱性を持つことに注目し、無機質水性塗料を用いて、90以上の無機質の粒子または粉末からなる断熱性高い無機質塗料に、更に断熱成分として、組成式CaSiO3ケイ酸カルシウム、セラミック系、フライアッシュ系、ガラス系の中空、真空ビーズから選択された一つ、または複数の組み合わせを含有させ又は添加させることより強力な断熱性能を発揮させる無機質断熱塗料又は無機質断熱塗膜を提供することにある。そうすることより先行特許文献1~4に記載された従来では反射効果を妨げる濃色の塗料や塗膜の重ね塗りなど表面の仕上げを自由に選択することが可能となり、また上記先行文献と同等の遮熱効果又はそれ以上の断熱効果が発揮する無機質断熱塗料又は無機質塗膜を提供することが可能になった。上記課題を解決するための本発明が第1に塗料の添加成分として無機質のCaOH2消石灰、CaO生石灰、CaCO3炭酸カルシウム、SiO2二酸化珪素、CaSiO3ケイ酸カルシウム、TiO2二酸化チタン、MgOの中から選択された一つ、または複数の組み合わせからなる粉末又は粒子の添加量が90以上含有され、又は添加されることより、断熱の効果を持つ無機質塗料を形成させることを特徴としている。上記課題を解決するための本発明が第2に上記作成された無機質塗料が、更に断熱成分として組成式CaCO3炭酸カルシウム、セラミック系、フライアッシュ系、ガラス系の中空、真空ビーズの中から選択された一つ、または複数の組み合わせを使用することを特徴としている。上記課題を解決するための本発明が第3に組成式CaCO3炭酸カルシウム、10~100μmのセラミック系、フライアッシュ系、ガラス系の中空、真空ビーズの中から選択された一つ又は複数の組み合わせを断熱成分とし、その添加量を無機質粒子または粉末からなる無機質塗料の全添加成分に対して容積比で3~40含有し、又は添加することを特徴としている。第一に特に本発明の無機質塗料は、断熱性に優れた組成式CaCO3炭酸カルシウム、セラミック系、フライアッシュ系、ガラス系の中空、真空ビーズの中から選択した一つ、または複数の組み合わせを添加させることより更なる断熱とした効果が十分に発揮できるため、塗膜の上に他の塗料を重ね塗っても、濃色によって遮熱効果を妨げても厚さが0.5mm~30mmである塗膜の断熱効果が強力である塗膜形成が可能になった。第二に本発明で使用する塗料は、添加成分としたCaOH2消石灰、CaO生石灰、CaCO3炭酸カルシウム、SiO2二酸化珪素、CaSiO3ケイ酸カルシウム、TiO2二酸化チタン、MgOの粉末または粒子が無機質な特性を持ち、中から選択された一つ、または複数の組み合わせから作られた塗料も無機質塗料となって断熱性と不燃性の特徴も持ち、塗布されることより形成された塗膜も断熱効果も発揮する。そして断熱性の優れた組成式CaCO3炭酸カルシウム、セラミック系の中空、真空ビーズを更に添加させたため、断熱の相乗効果でもって断熱性の強力な無機質塗膜を形成することが可能になった。第三に本発明で使用する塗料は可塑性を持った水性無機質のバインダを使用し全添加成分も主として無機質のため、無機質塗料とする性能を発揮する期間も長く、また抗紫外線、耐久性、不燃性という無機質塗料とした固有の特徴を持ち、人にも環境にも優しい。第四に本発明で使用する無機質塗料は塗料とした効果を発揮する期間も長く、断熱効果に優れた上記組成式CaCO3炭酸カルシウム、セラミック系などの中空や真空ビーズを特に使用することより建築物や各種装置の表面に強力な断熱性を持った塗膜を形成させて、建築物または各種装置の使用期間をより長くすることが可能になった。本発明の塗料は、添加成分として無機質のCaOH2消石灰、CaO生石灰、CaCO3炭酸カルシウム、SiO2二酸化珪素、CaSiO3ケイ酸カルシウム、TiO2二酸化チタン、MgO酸化マグネシウムから選択された一つ、または複数の組み合わせを90以上利用して無機質のものとなる。本発明の上記無機質塗料は、断熱成分として断熱性の優れた組成式CaCO3炭酸カルシウム、セラミック系、フライアッシュ系、ガラス系の中空、真空ビーズの中から選択された一つ、または複数の組み合わせを使用する。作られた無機質塗料は、塗布によって形成された無機質塗膜に断熱の効果を発揮させることを特徴とする。選択した上記断熱成分の添加量は塗料の粒子状または粉末状の全添加成分に対して容積比で3~40と含有又は添加することより、滑らかで均一の無機質断熱塗料又は無機質断熱塗膜を得ることが可能になる。本発明の上記無機質断熱塗料は、塗布によって形成された塗膜も優れた断熱性を持った無機の体質も有する。本発明の上記無機質断熱塗料は、水性無機質のバインダを利用することより、可塑性を持つクリーム状の水性無機質断熱塗料となり、例えば建築物の壁面に塗布し、水が蒸発すると縮合反応が進行して断熱性の高い無機質断熱塗膜、またはアモルファス膜を形成してその一部が機械的に例えばコンクリートなどの無機質の基材に食いつき剥がれない。